이소프로판올 ( 600 g ) 을 실온 에서 반응 플라스크 에 도입 하 였 다 . 내용물 을 질소 스 위프 하 에 82 ℃ 로 가열 하 였 다 . BA ( 1800 g ) 과 이소프로판올 ( 180 g ) 을 함유 한 모노머 혼합물 을 별도 로 제조 하 였 다 . 모노머 혼합물 을 이소프로판올 ( 300 g ) 중 TrigonoxTM 125 - C 75 ( 72 g ) 을 함유 한 개시제 용액 과 함께 120 분 에 걸쳐 반응 플라스크 에 공급 하 였 다 . 공급 종료 시 에 반응 혼합물 을 85 ℃ 에서 30 분 간 방치 하 고 이소프로판올 ( 168 g ) 중 TrigonoxTM 125 - C 75 ( 18 g ) 을 함유 한 개시제 용액 을 첨가 하 였 다 . 85 ℃ 에서 30 분 후 , 이소프로판올 ( 168 g ) 중 TrigonoxTM 125 - C 75 ( 18 g ) 을 함유 한 다른 개시제 용액 을 첨가 하 였 다 . 반응 혼합물 을 85 ℃ 에서 90 분 간 방치 한 다음 실온 으로 냉각 하 였 다 .